МАТОЧНАЯ СМЕСЬ И СПОСОБ ПОЛУЧЕНИЯ ПОЛИАМИДНОЙ СМОЛЯНОЙ КОМПОЗИЦИИ С ПРИМЕНЕНИЕМ МАТОЧНОЙ СМЕСИ

2
1. Маточная смесь, содержащая полиамид (X), включающий диаминовое звено, содержащее 70 моль.% или более из метаксилилендиаминового звена, и звено дикарбоновой кислоты, и щелочное соединение (A), где средний диаметр частиц щелочного соединения (A), содержащегося в маточной смеси, равен 50 мкм или меньше; содержащееся число частиц с диаметром частиц, превышающим 80 мкм, на 5 мм среза маточной смеси, равно 1,5 частицам или менее; и сумма (m) значений, полученных умножением молярной концентрации атома щелочного металла и молярной концентрации атома щелочноземельного металла, каждого содержащегося на 1 г маточной смеси, на валентности указанных металлов, соответственно составляет 60 мкмоль/г или более и 1710 мкмоль/г или менее.
2. Маточная смесь по п.1, где щелочное соединение (A) представляет собой соль щелочного металла и карбоновой кислоты с 10 или менее атомами углерода.
3. Маточная смесь по п.1, где щелочное соединение (A) представляет собой ацетат натрия.
4. Маточная смесь по п.1 или 2, где полиамид (X) представляет собой полиамид, включающий диаминовое звено, состоящее на 70 моль.% или более из метаксилилендиаминового звена, и звено дикарбоновой кислоты, состоящее на 70 моль.% или более из звена адипиновой кислоты.
5. Маточная смесь по п.1 или 2, где полиамид (X) представляет собой полиамид, включающий диаминовое звено, состоящее на 70 моль.% или более из метаксилилендиаминового звена, и звено дикарбоновой кислоты, состоящее на 70-99 моль.% из звена адипиновой кислоты и 1-30 моль.% звена изофталевой кислоты.
6. Маточная смесь по п.1 или 2, где полиамид (X) представляет собой полиамид, включающий диаминовое звено, состоящее на 70 моль.% или более из метаксилилендиаминового звена, и звено дикарбоновой кислоты, состоящее на 70 моль.% или более из звена себациновой кислоты.
7. Способ получения полиамидной смоляной композиции с применением маточной смеси по любому из п.п.1-6, включающий:
(a) стадию, на которой диамин, содержащий 70 моль.% или более метаксилилендиамина, и дикарбоновую кислоту подвергают поликонденсации в присутствии соединения щелочного металла (C) и содержащего атом фосфора соединения (B) с получением полиамида (X),
(b) стадию, на которой 14-0,5 мас.ч. исходного щелочного соединения (A) и 100 мас.ч. полиамида (X), полученного на вышеуказанной стадии (a), расплавляют и пластифицируют посредством экструзионного оборудования с получением маточной смеси, содержащей полиамид (X) и щелочное соединение (A), и
(c) стадию, на которой 0,5-20 мас.ч. маточной смеси, полученной на стадии (b), и 99,5-80 мас.ч. полиамида (X), полученного на стадии (a), расплавляют и пластифицируют посредством экструзионного оборудования.
8. Способ получения полиамидной смоляной композиции по п.7, где полиамидная смоляная композиция, полученная на стадии (c), удовлетворяет следующим уравнениям (1)-(3):
0,03≤?P<0,32
(1)
2,2≤?M≤?26,1
(2)
5<M/P≤?200
(3)
(где P означает молярную концентрацию (мкмоль/г) атома фосфора, каждого содержащегося на г полиамидной смоляной композиции; и M означает сумму (мкмоль/г) значений, полученных умножением молярной концентрации (мкмоль/г) атома щелочного металла и молярной концентрации (мкмоль/г) атома щелочноземельного металла, каждого содержащегося на 1 г полиамидной смоляной композиции, на валентности указанных металлов, соответственно).
9. Способ получения полиамидной смоляной композиции по п.7 или 8, где средний диаметр частиц исходного щелочного соединения (A) равен 150 мкм или менее и доля, в которой частицы, имеющие диаметр частиц 300 мкм или более, содержатся в исходном щелочном соединении (A), составляет 5% или менее.